(57)【要約】  本発明の偏光性積層体は、第１の面と、第１の面とは反対の面である第２の面とを有する偏光膜と、第１の面の側に設けられ、ポリアミドを含む第１の樹脂材料で構成された第１の層と、第２の面の側に設けられ、ポリアミドを含む第２の樹脂材料で構成された第２の層とを備える。また、ＪＩＳ  Ｋ  ７０６０：１９９５に準拠して、８０℃の蒸留水に偏光性積層体を１５分浸漬する前後の偏光性積層体のバ−コル硬さを測定したとき、浸漬後のバ−コル硬さが、浸漬前のバ−コル硬さに対して７０％以上、１００％以下である。
2018062187.tif 000002
【特許請求の範囲】
【請求項１】
第１の面と、前記第１の面とは反対の面である第２の面とを有する偏光膜と、
前記第１の面の側に設けられ、ポリアミドを含む第１の樹脂材料で構成された第１の層と、
前記第２の面の側に設けられ、ポリアミドを含む第２の樹脂材料で構成された第２の層とを備える偏光性積層体であって、
ＪＩＳ  Ｋ  ７０６０：１９９５に準拠して、８０℃の蒸留水に前記偏光性積層体を１５分浸漬する前後の前記偏光性積層体のバ−コル硬さを測定したとき、前記浸漬後の前記バ−コル硬さが、前記浸漬前の前記バ−コル硬さに対して７０％以上、１００％以下であることを特徴とする偏光性積層体。
【請求項２】
前記第１の樹脂材料および前記第２の樹脂材料のうちの少なくとも一方に含まれる前記ポリアミドのガラス転移温度が１４０℃以上、１９０℃以下である請求項１に記載の偏光性積層体。
【請求項３】
前記第１の樹脂材料および前記第２の樹脂材料のうちの少なくとも一方に含まれる前記ポリアミドは、脂環式ポリアミドである請求項１または２に記載の偏光性積層体。
【請求項４】
前記偏光性積層体は、眼鏡用レンズである請求項１ないし３のいずれか１項に記載の偏光性積層体。
【請求項５】
前記偏光性積層体を使用するとき、前記第２の層が設けられた前記第２の面が、使用者の目側に向いている請求項１ないし４のいずれか１項に記載の偏光性積層体。
【請求項６】
前記第１の層が凸面を構成するように、前記偏光性積層体が湾曲板状をなしている請求項１ないし５のいずれか１項に記載の偏光性積層体。
【請求項７】
前記第１の層のリタデーションが２６００以上、８０００以下であり、
前記第２の層のリタデーションが０以上、５００以下である請求項１ないし６のいずれか１項に記載の偏光性積層体。
【請求項８】
ＪＩＳ  Ｋ  ７２０９：２０００に準拠して測定された、前記第１の層および前記第２の層の吸水率は、０．５％以上、６．０％以下である請求項１ないし７のいずれか１項に記載の偏光性積層体。
【請求項９】
前記第１の樹脂材料と前記第２の樹脂材料とは、ガラス転移温度が異なる請求項１ないし８のいずれか１項に記載の偏光性積層体。
【請求項１０】
前記第１の樹脂材料の前記ガラス転移温度と、前記第２の樹脂材料の前記ガラス転移温度の差は、３℃以上、３５℃以下である請求項９に記載の偏光性積層体。
【請求項１１】
請求項１ないし１０のいずれか１項に記載の前記偏光性積層体を備えたことを特徴とする眼鏡。
【発明の詳細な説明】
【技術分野】
【０００１】
本発明は、偏光性積層体および眼鏡に関する。
【背景技術】
【０００２】
防眩や、風雨、塵芥、薬品等から眼を保護する等の目的で、サングラス（度付きサングラスを含む）、ゴーグル、サンバイザー等が利用されている。また、ファッション性、軽量性等の観点から、フレームのないサングラスも利用されている。【０００３】
従来、上記のようなサングラス等では、偏光フィルムの両面をガラス材料やプラスチック材料で構成された層で被覆した構造の偏光性積層体（レンズ）が用いられていた（例えば、特許文献１参照）。【０００４】
このような偏光性積層体を構成する前記プラスチック材料としては、ポリカーボネート等が用いられている。
しかしながら、このような偏光性積層体を、フレーム等へはめ込んだ場合やねじ止めした場合、偏光性積層体の固定力が十分ではない。すなわち、このような偏光性積層体に、孔開け加工等の加工を施す時にクラック、割れ等が生じやすい。このように、偏光性積層体の加工性（耐割れ性）が十分ではないという問題があった。
【先行技術文献】
【特許文献】
【０００５】
【特許文献１】特開２０１１−１２８３３１号公報
【発明の概要】
【発明が解決しようとする課題】
【０００６】
本発明の目的は、長期間安定した品質（特に、偏光特性）を保持することができ、加工性および耐久性（特に、耐水性および耐候性）に優れる偏光性積層体を提供すること、また、前記偏光性積層体を備えた眼鏡を提供することにある。
【課題を解決するための手段】
【０００７】
このような目的は、下記（１）〜（１１）の本発明により達成される。
（１）  第１の面と、前記第１の面とは反対の面である第２の面とを有する偏光膜と、
前記第１の面の側に設けられ、ポリアミドを含む第１の樹脂材料で構成された第１の層と、
前記第２の面の側に設けられ、ポリアミドを含む第２の樹脂材料で構成された第２の層とを備える偏光性積層体であって、
ＪＩＳ  Ｋ  ７０６０：１９９５に準拠して、８０℃の蒸留水に前記偏光性積層体を１５分浸漬する前後の前記偏光性積層体のバ−コル硬さを測定したとき、前記浸漬後の前記バ−コル硬さが、前記浸漬前の前記バ−コル硬さに対して７０％以上、１００％以下であることを特徴とする偏光性積層体。【０００８】
（２）  前記第１の樹脂材料および前記第２の樹脂材料のうちの少なくとも一方に含まれる前記ポリアミドのガラス転移温度が１４０℃以上、１９０℃以下である上記（１）に記載の偏光性積層体。【０００９】
（３）  前記第１の樹脂材料および前記第２の樹脂材料のうちの少なくとも一方に含まれる前記ポリアミドは、脂環式ポリアミドである上記（１）または（２）に記載の偏光性積層体。【００１０】
（４）  前記偏光性積層体は、眼鏡用レンズである上記（１）ないし（３）のいずれかに記載の偏光性積層体。【００１１】
（５）  前記偏光性積層体を使用するとき、前記第２の層が設けられた前記第２の面が、使用者の目側に向いている上記（１）ないし（４）のいずれかに記載の偏光性積層体。【００１２】
（６）  前記第１の層が凸面を構成するように、前記偏光性積層体が湾曲板状をなしている上記（１）ないし（５）のいずれかに記載の偏光性積層体。【００１３】
（７）  前記第１の層のリタデーションが２６００以上、８０００以下であり、
前記第２の層のリタデーションが０以上、５００以下である上記（１）ないし（６）のいずれかに記載の偏光性積層体。【００１４】
（８）  ＪＩＳ  Ｋ  ７２０９：２０００に準拠して測定された、前記第１の層および前記第２の層の吸水率は、０．５％以上、６．０％以下である上記（１）ないし（７）のいずれかに記載の偏光性積層体。【００１５】
（９）  前記第１の樹脂材料と前記第２の樹脂材料とは、ガラス転移温度が異なる上記（１）ないし（８）のいずれかに記載の偏光性積層体。【００１６】
（１０）  前記第１の樹脂材料の前記ガラス転移温度と、前記第２の樹脂材料の前記ガラス転移温度の差は、３℃以上、３５℃以下である上記（９）に記載の偏光性積層体。【００１７】
（１１）  上記（１）ないし（１０）のいずれかに記載の前記偏光性積層体を備えたことを特徴とする眼鏡。
【発明の効果】
【００１８】
本発明によれば、長期間安定した品質（特に、偏光特性）を保持することができ、加工性および耐久性（特に、耐水性および耐候性）に優れる偏光性積層体を提供すること、また、前記偏光性積層体を備えた眼鏡を提供することができる。
【図面の簡単な説明】
【００１９】
【図１】図１は、本発明の偏光性積層体を備える本発明の眼鏡の一例としてのサングラスを示す斜視図である。
【図２】図２は、本発明の偏光性積層体の拡大断面図である。
【発明を実施するための形態】
【００２０】
以下、本発明の偏光性積層体および眼鏡を添付図面に示す好適な実施形態に基づいて詳細に説明する。
【００２１】
図１は、本発明の偏光性積層体を備える本発明の眼鏡の一例としてのサングラスを示す斜視図、図２は、本発明の偏光性積層体の拡大断面図である。
【００２２】
なお、図１、図２では、上側を「上方」または「上」と言い、下側を「下方」または「下」とも言う。また、本明細書で参照する図面では、一部を誇張して図示しており、実際の寸法とは大きく異なる。
【００２３】
図１に示すように、サングラス（眼鏡）１は、使用者の頭部に装着されるフレーム２と、フレーム２に固定された偏光性積層体（レンズ）３とを備えている。なお、本明細書中においては、「レンズ」とは、度付きのレンズ（例えば、近視用レンズ、遠視用レンズ、乱視用レンズ等）、度なしのレンズの双方を含む。
【００２４】
フレーム２は、使用者の頭部に装着されるように、リム部２１と、ブリッジ部２２と、使用者の耳に掛けられるテンプル部２３と、ノーズパッド部２４を有している（図１）。
【００２５】
各リム部２１は、リング状をなしており、内側に偏光性積層体（レンズ）３が装着される部分である。
【００２６】
ブリッジ部２２は、各リム部２１を連結する部分である。
各テンプル部２３は、つる状をなし、各リム部２１の縁部に連結されている。このテンプル部２３は、使用者の耳に掛けられる部分である。
【００２７】
ノーズパッド部２４は、サングラス１を使用者の頭部に装着した装着状態において、使用者の鼻と当接する部分である。これにより、装着状態を安定的に維持することができる。
【００２８】
このフレーム２の構成材料としては、特に限定されず、各種金属材料や、各種樹脂材料等を用いることができる。
【００２９】
なお、フレーム２の形状は、使用者の頭部に装着することができるものであれば、図示の形状に限定されない。
【００３０】
各リム部２１には、それぞれ、偏光性積層体（レンズ）３が装着されている。
偏光性積層体（レンズ）３は、後に詳述するように、長期間安定した品質を保持することができ、加工性に優れる。このため、偏光性積層体（レンズ）３を備えるサングラス（眼鏡）１も長期間安定した品質を保持することができる。
【００３１】
図２に示すように、偏光性積層体（レンズ）３は、第１の面３１１および第１の面３１１とは反対の面である第２の面３１２を有する偏光膜３１と、第１の面３１１側に配され、ポリアミドを含む第１の樹脂材料で構成された第１の層（第１のポリアミド層）３２と、第２の面３１２側に配され、ポリアミドを含む第２の樹脂材料で構成された第２の層（第２のポリアミド層）３３と、偏光膜３１と第１の層３２との間に配されこれらを接合（接着）する接着層（第１の接着層）３４と、偏光膜３１と第２の層３３との間に配されこれらを接合（接着）する接着層（第２の接着層）３５とを備える。
【００３２】
このように、偏光膜３１の一方の面の側がポリアミドを含む第１の樹脂材料で構成された第１の層３２で被覆されるとともに、偏光膜３１の他方の面の側がポリアミドを含む第２の樹脂材料で構成された第２の層３３で被覆される。これにより、偏光性積層体３は、偏光膜３１が好適に保護され、長期間にわたって優れた偏光特性を保持することができる。また、偏光性積層体３は、弾性率が比較的高いポリアミドを含む第１の樹脂材料で構成された第１の層３２を備えることにより、曲げ等の応力に対する優れた耐性を有する。そのため、偏光性積層体３は、フレーム２にはめ込まれた際やねじ止めされた際に、優れた固定力を発揮することができる。また、偏光性積層体３は、孔開け加工等の加工時にクラック、割れ等を生じにくい。すなわち、偏光性積層体３は優れた加工性を有する。また、ポリアミドを含む材料（第１の樹脂材料および第２の樹脂材料）は、延伸によるリタデーションの制御を容易に行うことができ、偏光性積層体３全体としての偏光特性をより向上させることができる。
【００３３】
これに対し、上記のような構成を有さない場合には、上記のような優れた効果は得られない。
【００３４】
例えば、偏光膜の少なくとも一方の面が被覆されていない場合には、偏光膜に傷等が付きやすく、優れた偏光特性を長期間にわたって安定的に発揮することができない。
【００３５】
偏光性積層体３は、例えば、ゴーグル、サンバイザー等に適用されてもよいが、前述したような眼鏡に適用される眼鏡用レンズであるのが好ましい。
【００３６】
眼鏡用レンズは、一般に、フレームへのはめ込みや、ねじ止め等の加工時に大きな負荷がかかるとともに、人体に装着して用いるため、使用時に、眼鏡用レンズの脱落や、クラック、割れ等を生じることによる弊害が特に大きい。しかし、本発明では、偏光性積層体を眼鏡用レンズに適用した場合であっても、加工時におけるクラック、割れ等の問題を効果的に防止することができ、使用時においても、上記のような問題の発生を効果的に防止することができる。したがって、偏光性積層体を眼鏡用レンズに適用した場合に、本発明による効果がより顕著に発揮される。
【００３７】
さらに、偏光性積層体３（第１の層３２および第２の層３３のそれぞれ）は、以下に示す特徴（バーコル硬さ比率）を有する。すなわち、ＪＩＳ  Ｋ  ７０６０：１９９５に準拠して、８０℃の蒸留水に偏光性積層体３を１５分浸漬する前後の偏光性積層体３のバ−コル硬さを測定したとき、浸漬後のバ−コル硬さが、浸漬前のバ−コル硬さに対して７０％以上、１００％以下であるという特徴を偏光性積層体３は有する。これにより、加工性および耐久性をより高いレベルで両立することができる。また、バーコル硬さ比率は、好ましくは、７５％以上１００％である。これにより、上記効果をより顕著に発揮することができる。
【００３８】
なお、偏光性積層体３は、使用時において、第１の層３２、第２の層３３がどちら側を向いていてもよい。ただし、第１の樹脂材料および第２の樹脂材料が、後述するように異なる特性（物性）を有する場合、第２の層３３が設けられた面が、使用者の目側に向いた状態で用いられることが好ましい。
【００３９】
（偏光膜）
偏光膜３１は、入射光（偏光していない自然光）から、所定の一方向に偏光面をもつ直線偏光を取出す機能を有している。これにより、偏光性積層体（レンズ）３を介して目に入射する入射光は、偏光される。
【００４０】
偏光膜３１の偏光度は、特に限定されないが、例えば、５０％以上、１００％以下であるのが好ましく、８０％以上、１００％以下であるのがより好ましい。また、偏光膜３１の可視光線透過率は、特に限定されないが、例えば、１０％以上、８０％以下であるのが好ましく、２０％以上、５０％以下であるのがより好ましい。
【００４１】
このような偏光膜３１の構成材料としては、上記機能を有していれば特に限定されないが、例えば、ポリビニルアルコール（ＰＶＡ）、部分ホルマール化ポリビニルアルコール、ポリエチレンビニルアルコール、ポリビニルブチラール、ポリカーボネート、エチレン−酢酸ビニル共重合体部分ケン価物等で構成された高分子フィルムに、ヨウ素や二色性染料等の二色性物質を吸着、染色させ、一軸延伸したフィルム、ポリビニルアルコールの脱水処理物やポリ塩化ビニルの脱塩酸処理物等のポリエン系配向フィルム等が挙げられる。
【００４２】
これらの中でも、偏光膜３１は、ポリビニルアルコール（ＰＶＡ）を主材料とした高分子フィルムに、ヨウ素または二色性染料を吸着、染色させ、一軸延伸したフィルムが好ましい。ポリビニルアルコール（ＰＶＡ）は透明性、耐熱性、染色剤であるヨウ素または二色性染料との親和性、延伸時の配向性のいずれもが優れた材料である。したがって、ＰＶＡを主材料とする偏光膜３１は、優れた耐熱性とともに、優れた偏光能を有する。
【００４３】
なお、上記二色性染料としては、例えばクロラチンファストレッド、コンゴーレッド、ブリリアントブルー６Ｂ、ベンゾパープリン、クロラゾールブラックＢＨ、ダイレクトブルー２Ｂ、ジアミングリーン、クリソフェノン、シリウスイエロー、ダイレクトファーストレッド、アシドブラックなどが挙げられる。
【００４４】
この偏光膜３１の厚さは、特に限定されず、例えば、５μｍ以上、６０μｍ以下であるのが好ましく、１０μｍ以上、４０μｍ以下であるのがより好ましい。
【００４５】
（第１の層）
第１の層３２は、ポリアミドを含む第１の樹脂材料で構成されている。
なお、ポリアミドは、ジカルボン酸、ジアミンのうち少なくとも一方について、２種以上のモノマーを含む共重合体（ランダム共重合体、ブロック共重合体等）であってもよい。
【００４６】
ポリアミドとしては、例えば、半芳香族ポリアミド、脂環式ポリアミドが挙げられる。偏光性積層体３の加工性の点からは半芳香族ポリアミドが好ましく、偏光性積層体３の耐衝撃性の点からは脂環式ポリアミドが好ましい。特に、偏光性積層体３は、脂環式ポリアミドを含む第１の樹脂材料で構成された第１の層３２を含むことにより、眼鏡レンズに必要な耐衝撃性を担保できるという効果が得られる。
【００４７】
なお、本明細書において、半芳香族ポリアミドとは、ポリアミドを構成するモノマーとしてのジカルボン酸、ジアミンのうちの一方が芳香族性化合物であり、他方が脂肪族化合物であるポリアミドのことを言う。
【００４８】
言い換えると、半芳香族ポリアミドは、下記式（１）で示すことができる。
【００４９】
【化１】
2018062187.tif 000003
（ただし、式（１）中のＲ１およびＲ２は、一方が２価の芳香族置換基、他方が２価の脂肪族置換基であり、ｎは、２以上の整数である。）
【００５０】
半芳香族ポリアミドは、ポリアミドを構成するモノマーとしてのジカルボン酸、ジアミンのうちの一方が芳香族性化合物であり、他方が脂肪族化合物であるポリアミドであればよく、上記式（１）で示すことができるが、以下の条件を満足するのが好ましい。
【００５１】
上記式（１）中のＲ１、Ｒ２のうちの芳香族置換基としては、下記式（２）で示されるものであるのが好ましい。
【００５２】
【化２】
2018062187.tif 000004
（ただし、式（２）中、ｌ、ｍは、それぞれ独立に０以上２以下の整数である。）
【００５３】
これにより、偏光膜３１をより好適に保護することができるとともに、偏光性積層体３の加工性をより向上させることができる。また、延伸による第１の層３２のリタデーションの制御をより容易に行うことができる。
【００５４】
上記式（１）中のＲ１、Ｒ２のうちの脂肪族置換基は、炭素数が４以上１８以下の置換基であるのが好ましく、炭素数が４以上１８以下の炭化水素基であるのがより好ましく、炭素数が４以上１８以下の飽和炭化水素基であるのがさらに好ましい。
これにより、偏光性積層体３の加工性をより向上させることができる。
【００５５】
半芳香族ポリアミドは、芳香族ジカルボン酸と、脂肪族ジアミンとを構成モノマーとして含むのが好ましい。
【００５６】
これにより、偏光膜３１をより好適に保護することができるとともに、偏光性積層体３の加工性をより向上させることができる。また、延伸による第１の層３２のリタデーションの制御をより容易に行うことができる。
【００５７】
なお、半芳香族ポリアミドは、脂肪族ジカルボン酸と、芳香族ジアミンとを構成モノマーとして含んでいてもよい。
【００５８】
第１の層３２中に含まれる半芳香族ポリアミドの具体例は、例えば、下記式（３）〜下記式（６）で示される。
【００５９】
【化３】
2018062187.tif 000005
（ただし、式（３）中、ｎは、２以上の整数である。）
【００６０】
【化４】
2018062187.tif 000006
（ただし、式（４）中、ｎは、２以上の整数である。）
【００６１】
【化５】
2018062187.tif 000007
（ただし、式（５）中、ｎは、２以上の整数である。）
【００６２】
【化６】
2018062187.tif 000008
（ただし、式（６）中、ｎは、２以上の整数であり、Ｃ６Ｈ９は、直鎖状態の炭化水素基を示す。）
【００６３】
これにより、偏光膜３１をより好適に保護することができるとともに、偏光性積層体３の加工性をより向上させることができる。また、延伸による第１の層３２のリタデーションの制御をより容易に行うことができる。
【００６４】
なお、半芳香族ポリアミドとしては、例えば、下記式（７）で示されるような共重合体（ブロック共重合体）等を用いることができる。
【００６５】
【化７】
2018062187.tif 000009
（ただし、式（７）中、ｍ、ｎは、それぞれ独立に、２以上の整数である。）
【００６６】
これにより、半芳香族ポリアミドの弾性率や、第１の層３２の偏光膜３１に対する密着性等の制御をより好適に行うことができる。
【００６７】
脂環式ポリアミドは、その分子内に脂環式の化学構造を有しており、主鎖構造内に脂環式の化学構造を有していてもよいし、側鎖構造内に脂環式の化学構造を有していてもよい。
【００６８】
脂環式ポリアミドとしては、例えば、ポリアミドを構成するモノマーとしてのジカルボン酸、ジアミンのうちの少なくとも一方が脂環式の化学構造を有する化合物等が挙げられる。
脂環式ポリアミドは、例えば、下記式（８）で示される。
【００６９】
【化８】
2018062187.tif 000010
（ただし、式（８）中、Ｒ３、Ｒ４は、それぞれ独立に、水素原子または炭素数が４以下の炭化水素基、ｏは、２以上１４以下の整数、ｐは、０以上６以下の整数、ｎは、２以上の整数である。）
【００７０】
第１の層３２中に含まれる脂環式ポリアミドの具体例は、例えば、下記式（９）、下記式（１０）で示される。
【００７１】
【化９】
2018062187.tif 000011
（ただし、式（９）中、ｎは、２以上の整数である。）
【００７２】
【化１０】
2018062187.tif 000012
（ただし、式（１０）中、ｎは、２以上の整数である。）
【００７３】
第１の層３２中に含まれるポリアミドのガラス転移点（ガラス転移温度）は、１４０℃以上、１９０℃以下であるのが好ましく、１４０℃以上、１８０℃以下であるのがより好ましく、１４０℃以上、１７０℃以下であるのがさらに好ましく、１５０℃以上、１７０℃以下であるのが特に好ましい。
これにより、偏光性積層体３の加工性および耐久性をより高いレベルで両立することができる。
【００７４】
第１の層３２は、ポリアミドを含んでいればよく、ポリアミドに加え、他の成分を含んでいてもよい。このような成分としては、例えば、染料等の着色剤、充填材、配向助剤、安定剤（熱安定剤、紫外線吸収剤、酸化防止剤等）、可塑剤、難燃剤、帯電防止剤、粘度調整剤、ポリアミド以外の樹脂材料等が挙げられる。
【００７５】
染料としては、例えば、酸性染料、直接染料、反応性染料、および塩基性染料等が挙げられ、これらから選択される１種または２種以上を組み合わせて用いることができる。
【００７６】
染料の具体例としては、例えば、Ｃ．Ｉ．アシッドイエロー  １７，２３，４２，４４，７９，１４２、Ｃ．Ｉ．アシッドレッド  ５２，８０，８２，２４９，２５４，２８９、Ｃ．Ｉ．アシッドブルー  ９，４５，２４９、Ｃ．Ｉ．アシッドブラック  １，２，２４，９４、Ｃ．Ｉ．フードブラック  １，２、Ｃ．Ｉ．ダイレクトイエロー  １，１２，２４，３３，５０，５５，５８，８６，１３２，１４２，１４４，１７３、Ｃ．Ｉ．ダイレクトレッド  １，４，９，８０，８１，２２５，２２７、Ｃ．Ｉ．ダイレクトブルー  １，２，１５，７１，８６，８７，９８，１６５，１９９，２０２、Ｃ．Ｉ．ダイレクトブラック  １９，３８，５１，７１，１５４，１６８，１７１，１９５、Ｃ．Ｉ．リアクティブレッド  １４，３２，５５，７９，２４９、Ｃ．Ｉ．リアクティブブラック  ３，４，３５等が挙げられる。
【００７７】
充填材としては、例えば、ホウケイ酸カルシウム、ホウケイ酸アルミニウム等のホウケイ酸塩、ＴｉＯ２、ＳｎＯ２、ＺｎＯ、Ｆｅ２Ｏ３、Ｆｅ３Ｏ４、ＳｉＯ２、Ａｌ２Ｏ３、ＺｒＯ２等の金属酸化物等が挙げられる。
【００７８】
充填材の形状は、特に限定されず、球状、鱗片状等のいかなる形状であってもよい。
また、充填材の色は、無色であっても、赤色、青色、黄色等、いかなる色であってもよい。
【００７９】
配向助剤としては、充填材を構成する粒子の配向度を向上させる機能を有するものを用いることができる。
【００８０】
配向助剤の具体例としては、例えば、メタノール、エタノール、プロパノール、ｎ−ブタノール、ｔ−ブタノール等のアルコール類、酢酸、酪酸、安息香酸等のカルボン酸類、酢酸エチル、乳酸エチル等のエステル類、フタル酸ジメチル、フタル酸ジエチル、フタル酸ジブチル、フタル酸ジ−２−エチルヘキシル、フタル酸ジイソデシル、フタル酸ブチルベンジル、アジピン酸ジ−２−エチルヘキシル、アジピン酸ジ−ｎ−アルキ６１０、アゼライン酸ジ−２−エチルヘキシル、セバシン酸ジブチル、セバシン酸ジ−２−エチルヘキシル、リン酸トリブチル、リン酸トリ−２−エチルヘキシル、リン酸トリフェニル、リン酸トリクレジル、アセチルクエン酸トリブチル等が挙げられる。
【００８１】
第１の層３２中におけるポリアミドの含有率は、６０質量％以上であるのが好ましく、７０質量％以上であるのがより好ましく、８０質量％以上であるのがさらに好ましい。
【００８２】
これにより、前述したようなポリアミドを含む第１の層３２を備えることによる効果をより顕著に発揮させることができる。
【００８３】
第１の層３２の色は、無色であっても、赤色、青色、黄色等、いかなる色であってもよい。
【００８４】
第１の層３２のリタデーション（複屈折率（Δｎ）と厚み（ｄ）との積）は、２６００以上、８０００以下が好ましい。
これにより、レンズ形状に曲げ加工を施しても、虹色の色ムラが生じ難く、色抜けしないという効果が得られる。
【００８５】
また、第１の層３２の厚さは、特に限定されないが、１００μｍ以上、８００μｍ以下であるのが好ましく、２００μｍ以上、６００μｍ以下であるのがより好ましい。
【００８６】
第１の層３２は、次の方法によって形成することができる。例えば、押出成形により、ポリアミドを含む第１の樹脂材料で構成されたシート材を得る。得られたシート材を所定の温度で加熱しながら延伸することにより、第１の層３２が形成される。なお、リタデーションは、シート材を延伸する倍率（延伸倍率）によって、調整することができる。したがって、第１の層３２を構成する第１の樹脂材料と、第２の層３３を構成する第２の樹脂材料とが同一である場合であっても、第１の層３２と第２の層３３のリタデーションを互いに異なるように調整可能である。
【００８７】
前記シート材の延伸の際のシート温度は、特に限定されないが、１４０℃以上、１７０℃以下であるのが好ましく、１４５℃以上、１６５℃以下であるのがより好ましい。
【００８８】
（第２の層）
第２の層３３は、ポリアミドを含む第２の樹脂材料で構成されている。
【００８９】
第２の層３３に用いられるポリアミドとしては、第１の層３２で挙げたポリアミドと同様のポリアミドが挙げられる。第２の層３３中に含まれるポリアミドのガラス転移点（ガラス転移温度）は、１４０℃以上、１９０℃以下であるのが好ましく、１４０℃以上、１８０℃以下であるのがより好ましく、１４０℃以上、１７０℃以下であるのがさらに好ましく、１５０℃以上、１７０℃以下であるのが特に好ましい。これにより、偏光性積層体３の加工性および耐久性をより高いレベルで両立することができる。
【００９０】
第２の層３３は、ポリアミドを含んでいればよく、ポリアミドに加え、他の成分を含んでいてもよい。このような成分としては、例えば、染料等の着色剤、充填材、配向助剤、安定剤（熱安定剤、紫外線吸収剤、酸化防止剤等）、可塑剤、難燃剤、帯電防止剤、粘度調整剤、ポリアミド以外の樹脂材料等が挙げられる。
【００９１】
第２の層３３中におけるポリアミドの含有率は、６０質量％以上であるのが好ましく、７０質量％以上であるのがより好ましく、８０質量％以上であるのがさらに好ましい。
【００９２】
これにより、第２の層３３を備えることによっても、前述したようなポリアミドを含む第１の層３２を備えることによって得られる効果と同様の効果をより顕著に発揮させることができる。
【００９３】
第２の層３３の色は、無色であっても、赤色、青色、黄色等、いかなる色であってもよい。
【００９４】
第２の層３３のリタデーション（複屈折率（Δｎ）と厚み（ｄ）との積）は、０以上、５００以下が好ましい。これにより、偏光性積層体３は、比較的高い強度と、軽量化とをより高いレベルで両立することができる。さらに、ポリアミドを含む第１の樹脂材料で構成された、リタデーションが２６００以上、８０００以下の第１の層３２とともに、ポリアミドを含む第２の樹脂材料で構成された、リタデーションが０以上、５００以下の第２の層３３を備えることにより、偏光性積層体３の加工性および耐久性を特に高いレベルで両立することができる。
【００９５】
また、第２の層３３の厚さは、特に限定されないが、５０μｍ以上、５００μｍ以下であるのが好ましく、１００μｍ以上、３００μｍ以下であるのがより好ましい。
【００９６】
第２の層３３は、第１の層３２を形成する方法と同様の方法により形成することができる。例えば、ポリアミドを含む第２の樹脂材料で構成されたシート材を偏光膜３１に接合することにより、好適に形成することができる。
【００９７】
（第１の接着層）
偏光膜３１と第１の層３２との間には、これらを接合（接着）する接着層（第１の接着層）３４が設けられている。
これにより、偏光性積層体３の耐久性等を特に向上させることができる。
【００９８】
接着層３４を構成する接着剤（または粘着剤）としては、特に限定されず、例えば、アクリル系接着剤、ウレタン系接着剤、エポキシ系接着剤、シリコーン系接着剤等が挙げられる。
【００９９】
これらの中でも、ウレタン系接着剤が好ましい。これにより、接着層３４の透明性、接着強度、耐久性をより向上させつつ、形状変化に対する追従性を特に向上させることができる。その結果、曲げ加工等の各種加工により好適に対応した偏光性積層体３を製造することができる。
【０１００】
特に、接着層３４は、次に示す方法で形成されることが好ましい。まず、２液型のウレタン系接着剤を第１の層３２に塗布し、塗布層を得る。次に、低湿度の環境下で硬化反応を進行させる第１の処理と、処理温度を第１の処理よりも高温とする第２の処理とを塗布層に施すことにより接着層３４を形成する。
【０１０１】
これにより、ＮＣＯ基の量が、主剤の水酸基に対して過剰となることを防止することができる。すなわち、ＮＣＯ基の量を、主剤の水酸基に応じた好適な量となるように、好適に調整することができる。加えて、硬化反応（重合反応）の初期段階でウレタン結合の形成を好適に進行させ、二酸化炭素の発生による気泡が偏光性積層体３の外観、機能に悪影響を与えることを効果的に防止することができる。さらに、偏光性積層体３の生産性を向上させることができる。
【０１０２】
第１の処理を行う際の湿度は、６０％ＲＨ以下であるのが好ましく、５５％ＲＨ以下であるのがより好ましい。
【０１０３】
これにより、二酸化炭素を発生する副反応をより効果的に防止、抑制することができ、上記のような効果がより顕著に発揮される。
【０１０４】
また、第１の処理を行う際の温度は、１０℃以上、３０℃以下であるのが好ましい。
これにより、二酸化炭素を発生する副反応をより効果的に防止、抑制することができるとともに、偏光性積層体３の生産性をより向上させることができる。
【０１０５】
第１の処理の処理時間は、１２時間以上、６０時間以下であるのが好ましく、１８時間以上、４８時間以下であるのがより好ましい。
【０１０６】
これにより、目的とするウレタン結合の形成反応を十分に進行させつつ、偏光性積層体３の生産性をより向上させることができる。
【０１０７】
第２の処理を行う際の温度は、第１の処理での処理温度よりも高いことが好ましく、具体的には、３０℃以上、５０℃以下であるのが好ましい。
【０１０８】
これにより、偏光性積層体３の不本意な品質低下をより確実に防止しつつ、偏光性積層体３の生産性をより向上させることができる。
【０１０９】
第２の処理の処理時間は、１２時間以上、６０時間以下であるのが好ましく、１８時間以上、４８時間以下であるのがより好ましい。
【０１１０】
これにより、偏光性積層体３の不本意な品質低下をより確実に防止しつつ、偏光性積層体３の生産性をより向上させることができる。
【０１１１】
また、接着層３４は、接着剤（または粘着剤）以外の成分を含んでいてもよい。
このような成分としては、例えば、安定剤（熱安定剤、紫外線吸収剤、酸化防止剤等）、可塑剤、着色剤、難燃剤、帯電防止剤、粘度調整剤等が挙げられる。
【０１１２】
接着層３４中における接着剤の含有率は、５０質量％以上であるのが好ましく、６０質量％以上であるのがより好ましい。
【０１１３】
接着層３４の厚さは、特に限定されないが、例えば、０．１μｍ以上、８０μｍ以下であるのが好ましく、１μｍ以上、６０μｍ以下であるのがより好ましく、２μｍ以上、５０μｍ以下であるのがさらに好ましい。
【０１１４】
これにより、偏光性積層体３の光学特性をより向上させつつ、偏光性積層体３の耐久性、加工性等をより向上させることができる。
【０１１５】
（第２の接着層）
偏光膜３１と第２の層３３との間には、これらを接合（接着）する接着層（第２の接着層）３５が設けられている。
これにより、偏光性積層体３の耐久性等を特に向上させることができる。
【０１１６】
接着層（第２の接着層）３５は、前述した接着層（第１の接着層）３４と同様の条件を満足するのが好ましい。
これにより、第２の接着層３５は、第１の接着層３４によって得られる前述した効果と同様の効果を発揮することができる。
【０１１７】
図２では、偏光性積層体３の一部を拡大断面図として平板状に図示しているが、偏光性積層体３全体としては、平板状に限らず、いかなる形状であってもよい。例えば、偏光性積層体３は、平凸レンズ状、平凹レンズ状、両凸レンズ状、両凹レンズ状、凹凸レンズ状等であってもよい。
【０１１８】
特に、偏光性積層体３が湾曲板状をなしている場合、第１の層３２は凸面側に設けられているのが好ましい。すなわち、第１の層３２が凸面を構成するように、偏光性積層体３が湾曲板状をなしていることが好ましい。
【０１１９】
このように構成された第１の層３２は、偏光性積層体の凹面側に設けられ、ポリアミドを含む材料で構成された層に比べて、高いリタデーションを維持しやすい。
【０１２０】
また、偏光性積層体３の厚さ（偏光性積層体３の使用状態において、偏光性積層体３のうち、使用者の目に入射する光が入射する部位の厚さ）は、特に限定されないが、０．４ｍｍ以上、５．０ｍｍ以下であるのが好ましく、０．５ｍｍ以上、５．０ｍｍ以下であるのがより好ましく、０．５ｍｍ以上、３．０ｍｍ以下であるのがさらに好ましく、０．６５ｍｍ以上、３．０ｍｍ以下であるのが特に好ましい。
これにより、偏光性積層体３は、比較的高い強度と、軽量化とをより高いレベルで両立することができる。
【０１２１】
また、ＪＩＳ  Ｋ  ７２０９：２０００に準拠して測定された、第１の層３２または第２の層３３の吸水率は、０．５％以上、６．０％以下であることが好ましい。さらに、第１の層３２および第２の層３３の両方の吸水率が、上記範囲内であることがより好ましい。
これにより、偏光性積層体３の加工性および耐久性をより高いレベルで両立することができる。
【０１２２】
また、第１の樹脂材料と第２の樹脂材料とは、ガラス転移温度が異なっていてもよい。この場合、第１の層３２および第２の層３３のうちの、ガラス転移温度が小さい方の層に対して、リタデーションを発現させるための延伸を好適に行うことができる。よって、優れた加工性と全体として優れた偏光特性を有する偏光性積層体３が得られる。
例えば、第１の層３２を構成する第１の樹脂材料のガラス転移温度が、第２の層３３を構成する第２の樹脂材料のガラス転移温度よりも低い場合、第１の層３２に対して、比較的低い温度で、リタデーションを発現させるための延伸を好適に行うことができる。このため、偏光性積層体３は、加工性に優れる。また、上記延伸方向と、偏光膜３１の偏光方向を一致させることにより、第１の層３２の偏光特性と、偏光膜３１の偏光特性とが相まって、偏光性積層体３は、全体として偏光特性に優れる。
【０１２３】
また、第１の樹脂材料のガラス転移温度と、第２の樹脂材料のガラス転移温度とが異なっている場合、これらのガラス転移温度の差は、３℃以上、３５℃以下であるのが好ましく、１５℃以上、３０℃以下であるのがより好ましい。これにより、上記効果をより確実に発揮することができ、優れた信頼性を有する偏光性積層体３を得ることができる。さらに、第１の樹脂材料および第２の樹脂材料の、材料の選定が比較的容易となる。なお、第１の樹脂材料と第２の樹脂材料におけるガラス転移温度の差異は、例えば、ポリアミドのモノマー成分の組成を異ならせることや、重合度を異ならせることにより発現させることができる。
【０１２４】
以上、本発明の好適な実施形態について説明したが、本発明は、前述した実施形態に限定されず、本発明の目的を達成できる範囲での変形、改良等は本発明に含まれる。
【０１２５】
例えば、本発明の偏光性積層体および眼鏡を構成する各部は、同様の機能を発揮し得る任意の構成の部材と置換することができる。
【０１２６】
また、本発明の偏光性積層体および眼鏡は、前述した構成に加え、任意の構成物が付加されていてもよい。
【０１２７】
より具体的には、例えば、本発明の偏光性積層体は、第１の層の表面を保護する保護層や、中間層、レンズとしての度数を調整する度数調整層等を備えていてもよい。
【０１２８】
保護層、中間層、度数調整層の構成材料としては、特に限定されず、例えば、ポリエチレンテレフタレート（ＰＥＴ）、ポリブチレンテレフタレート（ＰＢＴ）、ポリエチレンナフタレート（ＰＥＮ）等のポリエステル系樹脂、ポリエチレン、ポリプロピレンのようなポリオレフィン系樹脂、ポリイミド系樹脂、ポリアミド系樹脂、ポリカーボネート系樹脂、ポリウレタン系樹脂、ポリメチルメタクリレート等のアクリル系樹脂、アセテート系樹脂、アリル系樹脂、シリコーン系樹脂等の各種樹脂材料が挙げられるが、これらの中でもポリアミド系樹脂、ポリカーボネート系樹脂、ポリウレタン系樹脂、アクリル系樹脂、アリル系樹脂、シリコーン系樹脂を主材料とするものが好ましく用いられる。
特に、度数調整層の構成材料としては、例えば、ポリエチレン、ポリプロピレン、エチレン−プロピレン共重合体等のポリオレフィン、ポリ塩化ビニル、ポリスチレン、ポリアミド、ポリイミド、ポリカーボネート、ポリ−（４−メチルペンテン−１）、アイオノマー、アクリル系樹脂、ポリメチルメタクリレート、アクリロニトリル−ブタジエン−スチレン共重合体（ＡＢＳ樹脂）、アクリロニトリル−スチレン共重合体（ＡＳ樹脂）、ブタジエン−スチレン共重合体、ポリエチレンテレフタレート（ＰＥＴ）、ポリブチレンテレフタレート（ＰＢＴ）等のポリエステル、ポリエーテル、ポリエーテルケトン（ＰＥＫ）、ポリエーテルエーテルケトン（ＰＥＥＫ）、ポリエーテルイミド、ポリアセタール（ＰＯＭ）、ポリフェニレンオキシド、ポリサルフォン、ポリエーテルサルフォン、ポリフェニレンサルファイド、ポリアリレート、芳香族ポリエステル（液晶ポリマー）、ポリテトラフルオロエチレン、ポリフッ化ビニリデン、その他フッ素系樹脂、エポキシ樹脂、フェノール樹脂、ユリア樹脂、メラミン樹脂、シリコーン樹脂、ポリウレタン等、またはこれらを主とする共重合体、ブレンド体、ポリマーアロイ等の樹脂材料や、ソーダガラス、結晶性ガラス、石英ガラス、鉛ガラス、カリウムガラス、ホウケイ酸ガラス、無アルカリガラス等のガラス材料、サファイア、水晶等の各種結晶等が挙げられる。
【実施例】
【０１２９】
以下、本発明を実施例に基づいて詳細に説明するが、本発明はこれに限定されない。【０１３０】
（実施例１）
＜偏光性積層体の製造＞
まず、ポリビニルアルコール系フィルムを、水槽中で延伸しながら、染料を溶解した水溶液にて染色し、ホウ酸で処理した。その後、処理されたポリビニルアルコール系フィルムを水洗いし、乾燥した。これにより、厚さが３５μｍの偏光膜を得た。【０１３１】
一方で、第１の樹脂材料としてポリアミド樹脂（Grilamid TR90 ＥＭＳ社製）を用い、ベント式単軸押出機による押出成形により厚さ０．５ｍｍの第１のシートを得た。該第１のシートが１４０℃となるように加熱しながら１．５倍に一軸延伸することにより、厚さ０．４ｍｍのシート状の第１の層を得た。【０１３２】
また、第２の樹脂材料としてポリアミド樹脂（Grilamid TR90 ＥＭＳ社製）を用い、ベント式単軸押出機による押出成形により、厚さ０．２ｍｍのシート状の第２の層を得た。【０１３３】
次いで、第１の層の一方の面上に、第１の接着剤として二液型湿気硬化型ポリウレタン接着剤（主剤：三井化学（株）製  タケラック Ａ−５２０、硬化剤：三井化学（株）製  タケネート Ａ−５０）をバーコーターにて乾燥後の厚さが２０μｍになるように塗布した。また、第２の層の一方の面上に、第２の接着剤として二液型湿気硬化型ポリウレタン接着剤（主剤：三井化学（株）製  タケラック Ａ−５２０、硬化剤：三井化学（株）製  タケネート Ａ−５０）をバーコーターにて乾燥後の厚さが２０μｍになるように塗布した。【０１３４】
次いで、第１の接着剤および第２の接着剤がそれぞれ塗布された第１の層および第２の層を、オーブンに入れ、第１の接着剤および第２の接着剤中の溶剤分が乾燥するまで加熱した。これにより、第１の層の一方の面上に接着剤層（第１の接着剤層）が積層された第１の積層体を得るとともに、第２の層の一方の面上に接着剤層（第２の接着剤層）が積層された第２の積層体を得た。【０１３５】
その後、偏光膜の一方の面上に、第１の接着剤層が接触するように、第１の積層体を偏光膜に積層し、偏光膜の他方の面上に、第２の接着剤層が接触するように、第２の積層体を偏光膜に積層して偏光性積層体を得た。この際、ラミネーター機のゴムロールを用いて、第１の積層体、偏光膜および第２の積層体をそれぞれ圧着させて、偏光性積層体の総厚を０．７５ｍｍとした。【０１３６】
なお、第１の層および第２の層をそれぞれ構成する第１の樹脂材料および第２の樹脂材料であるポリアミド樹脂は、主として脂環式ポリアミドを含んでいた。また、得られた偏光性積層体のバーコル硬さ比率および吸水率を、以下の方法で測定した。
得られた偏光性積層体（第１の層および第２の層のそれぞれ）について、ＪＩＳ  Ｋ  ７０６０：１９９５に準拠してバーコル硬さを測定し、浸漬前のバーコル硬さの値（浸漬前の第１の層のバーコル硬さの値ｘ１および第２の層のバーコル硬さの値ｘ２）を得た。次に、８０℃の蒸留水に偏光性積層体を１５分浸漬した後、偏光性積層体のバ−コル硬さを測定し、浸漬後のバ−コル硬さの値（浸漬後の第１の層のバーコル硬さの値ｙ１および第２の層のバーコル硬さの値ｙ２）を得た。浸漬前のバ−コル硬さの値ｘ１、ｘ２に対する浸漬後のバーコル硬さの値ｙ１、ｙ２の比率をそれぞれ計算し、第１の層のバーコル硬さ比率（１００×ｙ１/ｘ１）および第２の層のバーコル硬さ比率（１００×ｙ２/ｘ２）を得た。
また、ＪＩＳ  Ｋ  ７２０９：２０００に準拠して、第１の層および第２の層の吸水率をそれぞれ測定した。これらの結果を、表１にまとめて示す。【０１３７】
（実施例２〜実施例４および比較例１）
偏光性積層体の構成を表１に示すように変更したこと以外は、実施例１と同様にして実施例２〜実施例９および比較例１〜比較例２の偏光性積層体を得た。なお、偏光性積層体の構成の変更に際し、第１のシートおよび第２のシートの厚さを調整した。【０１３８】
なお、表１中のＡ−１は、ガラス転移温度が１５５℃の脂環式ポリアミド（Grilamid TR90 ＥＭＳ社製）であり、Ａ−２は、ガラス転移温度が１２５℃の脂環式ポリアミド（TR90LX  ＥＭＳ社製）であり、Ａ−３は、ガラス転移温度が１４０℃の脂環式ポリアミド（Trogamid cx ダイセルエボニック社製）であり、Ｂ−１は、ガラス転移温度が１２５℃の半芳香族ポリアミド（Grivory G21 ＥＭＳ社製）であり、Ｃ−１は、ガラス転移温度が１６０℃の脂肪族ポリアミドTR55（ＥＭＳ社製）であり、Ｄ−１は、ガラス転移温度が１１０℃の脂肪族ポリアミドTR55LX（ＥＭＳ社製）である。【０１３９】
１．外観評価
各実施例および比較例で作製した偏光性積層体について、外観評価を行った。以下に、これらの評価方法について説明する。【０１４０】
（１）虹模様の発生状況
各実施例および比較例の偏光性積層体を、一辺６ｃｍに打ち抜き、試験片を得た。この試験片を、６０℃にて１日間予備乾燥した。乾燥した試験片を、レマ成形機（真空成形機）ＣＲ−３２型にて曲率半径８７ｍｍ（６カーブ）の凹金型に挿入し、１４３℃、４分間、吸引しつつ熱曲げ加工を行った。これにより、偏光レンズを作製した。【０１４１】
そして、作製した偏光レンズを、第１の層が下方を向くように、偏光子付きのバックライト上に載せて、直交ニコル、平行ニコルの両方の状態にて、透過光による外観観察を行った。この際、下記評価基準に基づいて、着色干渉縞による虹模様が発生しているか否かを確認した。【０１４２】
なお、ＡおよびＢは合格を意味し、Ｃは不合格を意味する。
Ａ：虹模様の発生なし
Ｂ：部分的に虹模様が発生していたが、実用上問題なし
Ｃ：全体的に虹模様が発生しており、実用上問題あり【０１４３】
（２）色抜けの発生状況
各実施例および比較例の偏光性積層体を、一辺６ｃｍに打ち抜き、試験片を得た。この試験片を、６０℃にて１日間予備乾燥した。乾燥した試験片を、レマ成形機（真空成形機）ＣＲ−３２型にて曲率半径８７ｍｍ（６カーブ）の凹金型に挿入し、１４３℃、４分間吸引しつつ熱曲げ加工を行った。これにより、偏光レンズを作製した。【０１４４】
そして、作製した偏光レンズを、第１の層が下方を向くように、偏光子付きのバックライト上に載せて、直交ニコル、平行ニコルの両方の状態にて、透過光による外観観察を行った。この際、下記評価基準に基づいて、色抜けが発生しているか否か、すなわち、透過光が生じているかを確認した。【０１４５】
なお、Ａは合格を意味し、Ｂは不合格を意味する。
Ａ：色抜けの発生なし
Ｂ：部分的に色抜けが発生していた【０１４６】
２．加工性評価
各実施例および比較例で作製した偏光性積層体に対して、レンズ加工機（株式会社タクボ精機製作所製、ＤＭ−３）を用いて孔開け加工を施した。孔の直径は２ｍｍだった。この際、下記評価基準に基づいて、偏光性積層体の加工性を評価した。【０１４７】
なお、ＡおよびＢは合格を意味し、Ｃは不合格を意味する。
Ａ：クラックの発生なし
Ｂ：クラックが僅かに発生したが、実用上問題なし
Ｃ：クラックが発生し、実用上問題あり【０１４８】
３．耐水性評価
各実施例および比較例の偏光性積層体を、一辺６ｃｍに打ち抜き、試験片を得た。この試験片を、６０℃にて１日間予備乾燥した。乾燥した試験片を、レマ成形機（真空成形機）ＣＲ−３２型にて曲率半径８７ｍｍ（６カーブ）の凹金型に挿入し、１４３℃、４分間吸引しつつ熱曲げ加工を行った。これにより、偏光レンズを作製した。【０１４９】
そして、作製した偏光レンズを、６０℃純水中に３０分浸漬した後、偏光レンズを取り出し、室温で冷却、乾燥させた。その後、下記評価基準に基づいて、偏光レンズ（偏光性積層体）の耐水性を評価した。【０１５０】
なお、ＡおよびＢは合格を意味し、Ｃは不合格を意味する。
Ａ：偏光レンズの質量の減少率は、浸漬前と比べて、０．２％以内だった
Ｂ：偏光レンズの質量の減少率は、浸漬前と比べて、０．２％より大きく、１．０％未満だった
Ｃ：偏光レンズの質量の減少率は、浸漬前と比べて、１．０％以上だった【０１５１】
４．耐候性評価
各実施例および比較例の偏光性積層体を、一辺６ｃｍに打ち抜き、試験片を得た。この試験片を、６０℃にて１日間予備乾燥した。乾燥した試験片を、レマ成形機（真空成形機）ＣＲ−３２型にて曲率半径８７ｍｍ（６カーブ）の凹金型に挿入し、１４３℃、４分間吸引しつつ熱曲げ加工を行った。これにより、偏光レンズを作製した。【０１５２】
そして、作製した偏光レンズを、６０℃純水中に３０分浸漬した後、偏光レンズを取り出し、室温で冷却、乾燥させた。その後、下記評価基準に基づいて、偏光レンズ（偏光性積層体）の耐候性を評価した。【０１５３】
なお、ＡおよびＢは合格を意味し、Ｃは不合格を意味する。
Ａ：浸漬後の偏光レンズのヘーズは、０．２％以内だった
Ｂ：浸漬後の偏光レンズのヘーズは、０．２％より大きく、１．０％未満だった
Ｃ：浸漬後の偏光レンズのヘーズは、１．０％以上だった
これらの結果を、表１にまとめて示す。【０１５４】
【表１】
2018062187.tif 000013
【０１５５】
各実施例の偏光性積層体は、各比較例の偏光性積層体に比べ、虹模様の発生および色抜けの発生が抑制され、加工性および耐久性（耐水性および耐候性）に優れている結果となった。従って、各実施例の偏光性積層体は、従来品と同等またはそれ以上に長期間安定した品質を保持することができ、加工性および耐久性に優れる。
【産業上の利用可能性】
【０１５６】
本発明の偏光性積層体は、第１の面と、第１の面とは反対の面である第２の面とを有する偏光膜と、第１の面の側に設けられ、ポリアミドを含む第１の樹脂材料で構成された第１の層と、第２の面の側に設けられ、ポリアミドを含む第２の樹脂材料で構成された第２の層とを備える。また、ＪＩＳ  Ｋ  ７０６０：１９９５に準拠して、８０℃の蒸留水に偏光性積層体を１５分浸漬する前後の偏光性積層体のバ−コル硬さを測定したとき、浸漬後のバ−コル硬さが、浸漬前のバ−コル硬さに対して７０％以上、１００％以下である。これにより、長期間安定した品質を保持することができ、加工性および耐久性に優れる偏光性積層体を提供すること、また、前記偏光性積層体を備えた眼鏡を提供することができる。したがって、本発明は、産業上の利用可能性を有する。
【符号の説明】
【０１５７】
１          サングラス（眼鏡）
２          フレーム
２１        リム部
２２        ブリッジ部
２３        テンプル部
２４        ノーズパッド部
３          偏光性積層体（レンズ）
３１        偏光膜
３１１      第１の面
３１２      第２の面
３２        第１の層（第１のポリアミド層）
３３        第２の層（第２のポリアミド層）
３４        接着層（第１の接着層）
３５        接着層（第２の接着層）
【図１】
2018062187.tif 000014
【図２】
2018062187.tif 000015
【手続補正書】
【提出日】平成30年2月28日(2018.2.28)
【手続補正１】
【補正対象書類名】特許請求の範囲
【補正対象項目名】全文
【補正方法】変更
【補正の内容】
【特許請求の範囲】
【請求項１】
第１の面と、前記第１の面とは反対の面である第２の面とを有する偏光膜と、
前記第１の面の側に設けられ、ポリアミドを含む第１の樹脂材料で構成された第１の層と、
前記第２の面の側に設けられ、ポリアミドを含む第２の樹脂材料で構成された第２の層とを備える偏光性積層体であって、
前記第１の層のリタデーションが２６００以上、８０００以下であり、
前記第２の層のリタデーションが０以上、５００以下であり、
ＪＩＳ  Ｋ  ７０６０：１９９５に準拠して、８０℃の蒸留水に前記偏光性積層体を１５分浸漬する前後の前記偏光性積層体のバ−コル硬さを測定したとき、前記浸漬後の前記バ−コル硬さが、前記浸漬前の前記バ−コル硬さに対して７０％以上、１００％以下であることを特徴とする偏光性積層体。
【請求項２】
前記第１の樹脂材料および前記第２の樹脂材料のうちの少なくとも一方に含まれる前記ポリアミドのガラス転移温度が１４０℃以上、１９０℃以下である請求項１に記載の偏光性積層体。
【請求項３】
前記第１の樹脂材料および前記第２の樹脂材料のうちの少なくとも一方に含まれる前記ポリアミドは、脂環式ポリアミドである請求項１または２に記載の偏光性積層体。
【請求項４】
前記偏光性積層体は、眼鏡用レンズである請求項１ないし３のいずれか１項に記載の偏光性積層体。
【請求項５】
前記偏光性積層体を使用するとき、前記第２の層が設けられた前記第２の面が、使用者の目側に向いている請求項１ないし４のいずれか１項に記載の偏光性積層体。
【請求項６】
前記第１の層が凸面を構成するように、前記偏光性積層体が湾曲板状をなしている請求項１ないし５のいずれか１項に記載の偏光性積層体。
【請求項７】
ＪＩＳ  Ｋ  ７２０９：２０００に準拠して測定された、前記第１の層および前記第２の層の吸水率は、０．５％以上、６．０％以下である請求項１ないし６のいずれか１項に記載の偏光性積層体。
【請求項８】
前記第１の樹脂材料と前記第２の樹脂材料とは、ガラス転移温度が異なる請求項１ないし７のいずれか１項に記載の偏光性積層体。
【請求項９】
前記第１の樹脂材料の前記ガラス転移温度と、前記第２の樹脂材料の前記ガラス転移温度の差は、３℃以上、３５℃以下である請求項８に記載の偏光性積層体。
【請求項１０】
請求項１ないし９のいずれか１項に記載の前記偏光性積層体を備えたことを特徴とする眼鏡。
【手続補正書】
【提出日】平成30年6月22日(2018.6.22)
【手続補正１】
【補正対象書類名】特許請求の範囲
【補正対象項目名】全文
【補正方法】変更
【補正の内容】
【特許請求の範囲】
【請求項１】
第１の面と、前記第１の面とは反対の面である第２の面とを有する偏光膜と、
前記第１の面上に設けられ、脂環式ポリアミドを含む第１の樹脂材料で構成された第１の層と、
前記第２の面上に設けられ、脂環式ポリアミドを含む第２の樹脂材料で構成された第２の層とを備える偏光性積層体であって、
前記第１の層のリタデーションが２６００以上、８０００以下であり、
前記第２の層のリタデーションが０以上、５００以下であり、
ＪＩＳ  Ｋ  ７０６０：１９９５に準拠して、８０℃の蒸留水に前記偏光性積層体を１５分浸漬する前後の前記偏光性積層体のバ−コル硬さを測定したとき、前記浸漬後の前記バ−コル硬さが、前記浸漬前の前記バ−コル硬さに対して７０％以上、１００％以下であることを特徴とする偏光性積層体。
【請求項２】
前記第１の樹脂材料および前記第２の樹脂材料のうちの少なくとも一方に含まれる前記ポリアミドのガラス転移温度が１４０℃以上、１９０℃以下である請求項１に記載の偏光性積層体。
【請求項３】
前記第１の層および前記第２の層は、それぞれ、前記第１の面および前記第２の面に接着剤により接合されている請求項１または２に記載の偏光性積層体。
【請求項４】
前記偏光性積層体は、眼鏡用レンズである請求項１ないし３のいずれか１項に記載の偏光性積層体。
【請求項５】
前記偏光性積層体を使用するとき、前記第２の層が設けられた前記第２の面が、使用者の目側に向いている請求項１ないし４のいずれか１項に記載の偏光性積層体。
【請求項６】
前記第１の層が凸面を構成するように、前記偏光性積層体が湾曲板状をなしている請求項１ないし５のいずれか１項に記載の偏光性積層体。
【請求項７】
ＪＩＳ  Ｋ  ７２０９：２０００に準拠して測定された、前記第１の層および前記第２の層の吸水率は、０．５％以上、６．０％以下である請求項１ないし６のいずれか１項に記載の偏光性積層体。
【請求項８】
前記第１の樹脂材料と前記第２の樹脂材料とは、ガラス転移温度が異なる請求項１ないし７のいずれか１項に記載の偏光性積層体。
【請求項９】
前記第１の樹脂材料の前記ガラス転移温度と、前記第２の樹脂材料の前記ガラス転移温度の差は、３℃以上、３５℃以下である請求項８に記載の偏光性積層体。
【請求項１０】
請求項１ないし９のいずれか１項に記載の前記偏光性積層体を備えたことを特徴とする眼鏡。
【国際調査報告】
2018062187.tif 000016
2018062187.tif 000017